"I分子内に2級又は3級の水酸基を1個以上有し、該水酸基と水素結合を形成しうるヘテロ原子を含有する基を分子内に2個以上有し、重合性部位を1分子内に2個以上有するメタアクリル酸のエステル又はアミド化合物。II重合開始剤を含むことを特徴とするインクジェット記録用インク組成物。前記Iのメタアクリル酸のエステル又はアミド化合物が、下記一般式1で表される化合物であることを特徴とする請求項1記載のインクジェット記録用インク組成物。前記一般式1におけるXが、エステル基であることを特徴とする請求項2記載のインクジェット記録用インク組成物。前記一般式1におけるXが、スルホン基であることを特徴とする請求項2記載のインクジェット記録用インク組成物。前記一般式1で表される化合物が、つぎの一般式2A、一般式2B、一般式2C、一般式2D、一般式2Eまたは一般式2Fで表される化合物であることを特徴とする請求項2記載のインクジェット記録用インク組成物。前記一般式1で表される化合物が下記構造式3の化合物であることを特徴とする請求項3記載のインクジェット記録用インク組成物。前記1であらわされる化合物が下記構造式4の化合物であることを特徴とする請求項4記載のインクジェット記録用インク組成物。従って、上記従来に鑑みて、本発明の目的は、活性エネルギー線の照射に対する感度が高く、硬化性に優れた硬化膜を形成でき、しかも臭気の気にならないインクジェット記録用インク組成物を提供することにある。このような状況に対して本発明者は鋭意検討を重ねた結果、メタアクリル酸エステル化合物、メタアクリル酸アミド化合物の分子構造に特定の官能基を導入することで、モノマーの不快な臭気が感じられず硬化性にも優れることを見出した。以下に本発明について記載する。本発明によれば、つぎの1項~7項に記載のインクジェット記録用インク組成物によって、上記課題が解決される。1I分子内に2級又は3級の水酸基を1個以上有し、該水酸基と水素結合を形成しうるヘテロ原子を含有する基を分子内に2個以上有し、重合性部位を1分子内に2個以上有するメタアクリル酸のエステル又はアミド化合物。II重合開始剤を含むことを特徴とするインクジェット記録用インク組成物。。2前記Iのメタアクリル酸のエステル又はアミド化合物が、下記一般式1で表される化合物であることを特徴とする前記1項記載のインクジェット記録用インク組成物。。。3前記一般式1におけるXが、エステル基であることを特徴とする前記2項記載のインクジェット記録用インク組成物。。4前記一般式1におけるXが、スルホン基であることを特徴とする前記2項記載のインクジェット記録用インク組成物。。5前記一般式1で表される化合物が、つぎの一般式2A、一般式2B、一般式2C、一般式2D、一般式2Eまたは一般式2Fで表される化合物であることを特徴とする前記2項に記載のインクジェット記録用インク組成物。。6前記一般式1で表される化合物が下記構造式3の化合物であることを特徴とする前記3項に記載のインクジェット記録用インク組成物。。7前記一般式1であらわされる化合物が下記構造式4の化合物であることを特徴とする前記4項に記載のインクジェット記録用インク組成物。以下の詳細かつ具体的な説明から明らかなように、本発明によれば活性エネルギー線の照射に対する感度が高く、硬化性に優れた硬化膜を形成でき、しかも臭気の気にならないインクジェット記録用インク組成物が提供できるという極めて優れた効果を奏するものである。本発明のインクジェット記録用インク組成物以下、インク組成物と記載する場合があるは、I分子内に2級又は3級の水酸基を1個以上有し、該水酸基と水素結合を形成しうるヘテロ原子を含有する基を分子内に2個以上有し、重合性部位を1分子内に2個以上有するメタアクリル酸のエステル又はアミド化合物。とII重合開始剤を含むことを特徴とする。以下、本発明のインクジェット記録用インク組成物に含有される各成分について順次説明する。一般式1のメタアクリル酸のエステル又はアミド化合物本発明のインクジェット記録用インク組成物に使用しうる特定のモノマー化合物は、分子内に2級又は3級の水酸基を1個以上有し、該水酸基と水素結合を形成しうるヘテロ原子を含有する基を分子内に2個以上有し、重合性部位を1分子内に2個以上有するメタアクリル酸のエステル化合物又は、アミド化合物である。特定のメタアクリル酸のエステル化合物又はアミド化合物の好適な態様の一つは、下記一般式1で表される化合物である。一般式1中、Aはメチレン、メチンなどの2価以上の構造を示し、Xは、水酸基と水素結合を形成しうる2価の基を示す。このXの好適な態様の例として、エステル構造、スルホン構造を挙げることができる。更に、一般式1におけるZは、酸素原子、-NH-、-NR2-R2はアルキル基であらわされるいずれかの基であり、R1は水素原子又はアルキル基を示す。また、mは1以上の整数であり、nは2以上の整数を示す。前記一般式1で表されるメタアクリル酸のエステル化合物又はアミド化合物のうち、特につぎの一般式2A~一般式2Fで表されるものが好ましい。一般式2A~2FにおけるXは水素原子、又はメチル基を表し、Yは-O-基又は-NH-基、を表す。以下にIのメタアクリル酸のエステル又はアミド化合物の具体例を挙げるが、本発明におけるIのメタアクリル酸のエステル又はアミド化合物は、これらに限定されるものではない。本発明のインクジェット用インク組成物におけるIのメタアクリル酸のエステル又はアミド化合物の含有量は、30~98重量が好ましく、30~90重量の範囲が更に好ましく、30~80重量の範囲がより好ましい。また、Iのメタアクリル酸のエステル又はアミド化合物は、一種のみを用いてもよいし、二種以上を組み合わせて用いてもよい。<II開始剤>本発明のインクジェット記録用インク組成物は、重合開始剤を含有する。重合開始剤としては、ラジカル重合開始剤、カチオン重合開始剤、アニオン重合開始剤を用いることができるが、前記メタアクリル酸エステル又はアミド化合物との組合わせにおいては、ラジカル重合開始剤とアニオン重合開始剤が好ましく、特にラジカル重合開始剤が好ましい。重合開始剤としては、公知の重合開始剤を併用する重合性モノマー化合物の種類、インク組成物の使用目的に応じて、適宜選択して使用することができる。本発明のインクジェット用インク組成物に使用する重合開始剤は、外部エネルギーを吸収して重合開始種を生成する化合物である。重合を開始するために使用される外部エネルギーは、熱及び放射線に大別され、それぞれ、熱重合開始剤及び光重合開始剤が使用される。活性エネルギー線には、γ線、β線、電子線、紫外線、可視光線、赤外線を例示できる。また、熱重合開始剤及び光重合開始剤としては公知の化合物が使用できる。本発明で使用し得る好ましいラジカル重合開始剤としてはa芳香族ケトン類、bアシルホスフィンオキシド化合物、c芳香族オニウム塩化合物、d有機過酸化物、eチオ化合物、fヘキサアリールビイミダゾール化合物、gケトオキシムエステル化合物、hボレート化合物、iアジニウム化合物、jメタロセン化合物、k活性エステル化合物、l炭素ハロゲン結合を有する化合物、並びにmアルキルアミン化合物等が挙げられる。これらラジカル重合開始剤は単独で用いてもよいし、2種以上を併用して用いてもよい。本発明に用いるラジカル重合開始剤を具体的に例示すると、ベンゾフェノン、ミヒラーズケトン、4,4’-ビスジエチルアミノベンゾフェノン、キサントン、チオキサントン、イソプロピルキサントン、2,4-ジエチルチオキサントン、2-エチルアントラキノン、アセトフェノン、2-ヒドロキシ-2-メチルプロピオフェノン、2-ヒドロキシ-2-メチル-4’-イソプロピルプロピオフェノン、1-ヒドロキシシクロヘキシルフェニルケトン、イソプロピルベンゾインエーテル、イソブチルベンゾインエーテル、2,2-ジエトキシアセトフェノン、2,2-ジメトキシ-2-フェニルアセトフェノン、カンファーキノン、ベンズアントロン、2-メチル-1-[4-メチルチオフェニル]-2-モルホリノプロパン-1-オン、2-ベンジル-2-ジメチルアミノ-1-4-モルホリノフェニル-ブタノン-1、4-ジメチルアミノ安息香酸エチル、4-ジメチルアミノ安息香酸イソアミル、4,4’-ジt-ブチルペルオキシカルボニルベンゾフェノン、3,4,4’-トリt-ブチルペルオキシカルボニルベンゾフェノン、3,3’,4,4’-テトラt-ブチルペルオキシカルボニルベンゾフェノン、3,3’,4,4’-テトラt-ヘキシルペルオキシカルボニルベンゾフェノン、3,3’-ジメトキシカルボニル-4,4’-ジt-ブチルペルオキシカルボニルベンゾフェノン、3,4’-ジメトキシカルボニル-4,3’-ジt-ブチルペルオキシカルボニルベンゾフェノン、4,4’-ジメトキシカルボニル-3,3’-ジt-ブチルペルオキシカルボニルベンゾフェノン、1,2-オクタンジオン,1-4-フェニルチオフェニル-,2-o-ベンゾイルオキシム、2-4’-メトキシスチリル-4,6-ビストリクロロメチル-s-トリアジン、2-3’,4’-ジメトキシスチリル-4,6-ビストリクロロメチル-s-トリアジン、2-2’,4’-ジメトキシスチリル-4,6-ビストリクロロメチル-s-トリアジン、2-2’-メトキシスチリル-4,6-ビストリクロロメチル-s-トリアジン、2-4’-ペンチルオキシスチリル-4,6-ビストリクロロメチル-s-トリアジン、4-[p-N,N-ジエトキシカルボニルメチル]-2,6-ジトリクロロメチル-s-トリアジン、1,3-ビストリクロロメチル-5-2’-クロロフェニル-s-トリアジン、1,3-ビストリクロロメチル-5-4’-メトキシフェニル-s-トリアジン、2-p-ジメチルアミノスチリルベンズオキサゾール、2-p-ジメチルアミノスチリルベンズチアゾール、2-メルカプトベンゾチアゾール、3,3’-カルボニルビス7-ジエチルアミノクマリン、2-o-クロロフェニル-4,4’,5,5’-テトラフェニル-1,2’-ビイミダゾール、2,2’-ビス2-クロロフェニル-4,4’,5,5’-テトラキス4-エトキシカルボニルフェニル-1,2’-ビイミダゾール、2,2’-ビス2,4-ジクロロフェニル-4,4’,5,5’-テトラフェニル-1,2’-ビイミダゾール、2,2’-ビス2,4-ジブロモフェニル-4,4’,5,5’-テトラフェニル-1,2’-ビイミダゾール、2,2’-ビス2,4,6-トリクロロフェニル-4,4’,5,5’-テトラフェニル-1,2’-ビイミダゾール、3-2-メチル-2-ジメチルアミノプロピオニルカルバゾール、3,6-ビス2-メチル-2-モルホリノプロピオニル-9-n-ドデシルカルバゾール、1-ヒドロキシシクロヘキシルフェニルケトン、ビスη5-2,4-シクロペンタジエン-1-イル-ビス26-ジフルオロ-3-1H-ピロール-1-イル-フェニルチタニウム、ビス2,4,6-トリメチルベンゾイルフェニルフォスフィンオキサイド、2,4,6-トリメチルベンゾイルジフェニルフォスフィンオキサイド等を挙げることができる。中でもビス2,4,6-トリメチルベンゾイルフェニルフォスフィンオキサイドチバジャパン株製のIRGACURE819商品名又は2,4,6-トリメチルベンゾイルジフェニルフォスフィンオキサイドチバジャパン株製のDAROCURTPO商品名、1-ヒドロキシシクロヘキシルフェニルケトンチバジャパン株製のIRGACURE184商品名、2-メチル-1-4-メチルチオフェニル-2-モルフォリノプロパン-1-オンチバジャパン株製のIRGACURE907商品名、2-ジメチルアミノ-2-4-メチル-ベンジル-1-4-モルフォリン-4-イル-フェニル-ブタン-1-オンチバジャパン株製のIRGACURE379商品名等は、インクジェット用インク中に含まれる他の成分との相溶性が高く、得られるインクジェット用インクが少ない紫外線の照射量で硬化することができるので好ましい。本発明におけるこれらの重合開始剤は、本発明のメタアクリル酸エステル化合物、アミド化合物、任意成分として用いうる後述する他の重合性化合物及び着色剤の総質量に対して、1~50重量の範囲が好ましく、2~40重量の範囲がより好ましく、5~30重量の範囲が更に好ましい。また、重合開始剤と後述する増感剤を併用する場合には、重合開始剤:増感剤の含有比は、重量比で、200:1~1:200が好ましく、より好ましくは50:1~1:50の範囲であることが適当である。本発明のインクジェット記録用インク組成物には、前記成分に加え、本発明の効果を損なわない限りにおいて、物性向上などの目的で、他の成分を併用することができる。以下、これら任意成分について以下に説明する。<着色剤>本発明のインク組成物は、着色剤を含有してもよく、着色剤を含有することで着色画像を形成することができる。本発明に使用することのできる着色剤については特に制限はなく、顔料、油溶性染料、水溶性染料、分散染料、等の任意の公知の着色剤から適宜選択して用いることができる。中でも、着色剤としては、耐候性に優れ、色再現性に富む顔料、油溶性染料が好ましく、顔料であることがより好ましい。また、本発明のインク組成物に好適に使用し得る着色剤は、活性エネルギー線による硬化反応の感度を低下させないという観点からは、硬化反応である重合反応に対して重合禁止剤として機能しない化合物を選択することが好ましい。本発明に使用できる顔料としては、特に限定されるわけではないが、例えば、カラーインデックスに記載される下記の番号の有機又は無機顔料を使用することができる。赤又はマゼンタ顔料としては、例えば、PigmentRed3,5,19,22,31,38,43,48:1,48:2,48:3,48:4,48:5,49:1,53:1,57:1,57:2,58:4,63:1,81,81:1,81:2,81:3,81:4,88,104,108,112,122,123,144,146,149,166,168,169,170,177,178,179,184,185,208,216,226,257,PigmentViolet3,19,23,29,30,37,50,88,PigmentOrange13,16,20,36、等が挙げられる。青又はシアン顔料としては、例えば、PigmentBlue1,15,15:1,15:2,15:3,15:4,15:6,16,17-1,22,27,28,29,36,60、等が挙げられる。緑顔料としては、PigmentGreen7,26,36,50、等が挙げられる。黄顔料としては、例えば、PigmentYellow1,3,12,13,14,17,34,35,37,55,74,81,83,93,94,95,97,108,109,110,137,138,139,153,154,155,157,166,167,168,180,185,193、等が挙げられる。黒顔料としては、PigmentBlack7,28,26、等が挙げられ、白色顔料としては、PigmentWhite6,18,21、等が挙げられる。これらの顔料は、目的に応じて適宜選択して使用できる。本発明で使用することのできる油溶性染料について以下に説明する。ここで言う油溶性染料とは、水に実質的に不溶な染料を意味する。具体的には、25°Cでの水への溶解度水100gに溶解できる染料の質量が1g以下であり、好ましくは0.5g以下、より好ましくは0.1g以下であるものを指す。従って、油溶性染料とは、水に不溶性の顔料や油溶性色素を意味し、これらの中でも油溶性色素が好ましい。油溶性染料のうち、イエロー染料としては、任意のものを使用することができる。例えば、カップリング成分としてフェノール類、ナフトール類、アニリン類、ピラゾロン類、ピリドン類、開鎖型活性メチレン化合物類を有するアリール若しくはヘテリルアゾ染料、カップリング成分として開鎖型活性メチレン化合物類を有するアゾメチン染料、ベンジリデン染料やモノメチンオキソノール染料等のようなメチン染料、ナフトキノン染料、アントラキノン染料等のようなキノン系染料等が挙げられ、これ以外の染料種としてはキノフタロン染料、ニトロニトロソ染料、アクリジン染料、アクリジノン染料等を挙げることができる。油溶性染料のうち、マゼンタ染料としては、任意のものを使用することができ、例えば、カップリング成分としてフェノール類、ナフトール類、アニリン類を有するアリール若しくはヘテリルアゾ染料、カップリング成分としてピラゾロン類、ピラゾロトリアゾール類を有するアゾメチン染料、アリーリデン染料、スチリル染料、メロシアニン染料、オキソノール染料のようなメチン染料、ジフェニルメタン染料、トリフェニルメタン染料、キサンテン染料のようなカルボニウム染料、ナフトキノン、アントラキノン、アントラピリドンなどのようなキノン系染料、ジオキサジン染料等のような縮合多環系染料等を挙げることができる。油溶性染料のうち、シアン染料としては、任意のものを使用することができ、例えば、インドアニリン染料、インドフェノール染料或いはカップリング成分としてピロロトリアゾール類を有するアゾメチン染料、シアニン染料、オキソノール染料、メロシアニン染料のようなポリメチン染料、ジフェニルメタン染料、トリフェニルメタン染料、キサンテン染料のようなカルボニウム染料、フタロシアニン染料、アントラキノン染料、カップリング成分としてフェノール類、ナフトール類、アニリン類を有するアリール若しくはヘテリルアゾ染料、インジゴチオインジゴ染料等を挙げることができる。以下に好ましい具体例を挙げるが、本発明はこれらに限定されるものではない。C.I.ソルベントブラック3,7,27,29及び34、C.I.ソルベントイエロー14,16,19,29,30,56,82,93及び162、C.I.ソルベントレッド1,3,8,18,24,27,43,49,51,72,73,109,122,132及び218、C.I.ソルベントバイオレット3、C.I.ソルベントブルー2,11,25,35,38,67及び70、C.I.ソルベントグリーン3及び7、C.I.ソルベントオレンジ2等が挙げられる。また、本発明においては、水非混和性有機溶媒に溶解する範囲で、分散染料を用いることもでき、その好ましい具体例としては、C.I.ディスパースイエロー5,42,54,64,79,82,83,93,99,100,119,122,124,126,160,184:1,186,198,199,201,204,224及び237、C.I.ディスパーズオレンジ13,29,31:1,33,49,54,55,66,73,118,119,163、C.I.ディスパーズレッド54,60,72,73,86,88,91,92,93,111,126,127,134,135,143,145,152,153,154,159,164,167:1,177,181,204,206,207,221,239,240,258,277,278,283,311,323,343,348,356,362、C.I.ディスパーズバイオレット33、C.I.ディスパーズブルー56,60,73,87,113,128,143,148,154,158,165,165:1,165:2,176,183,185,197,198,201,214,224,225,257,266,267,287,354,358,365,368、C.I.ディスパーズグリーン6:1,9等が挙げられる。着色剤は、本発明のインク組成物に添加された後、適度に当該インク内で分散していることが好ましく、分散には、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。また、着色剤の分散を行う際に分散剤を添加することも可能である。分散剤としては、その種類に特に制限はないが、好ましくは高分子分散剤を用いることであり、これらの分散剤は、着色剤100重量部に対し、1~50重量部添加することが好ましい。着色剤は、インク組成物の使用目的に応じて1種又は2種以上を適宜選択して用いればよい。なお、本発明のインク組成物中において、固体のまま存在する顔料などの着色剤を使用する際には、着色剤粒子の平均粒径は、好ましくは0.005~0.5μm、より好ましくは0.01~0.45μm、更に好ましくは、0.01~0.4μmとなるよう、着色剤、分散剤、分散媒体の選定、分散条件、ろ過条件を設定することが好ましい。この粒径管理によって、ヘッドノズルの詰まりを抑制し、インクの保存安定性、インク透明性及び硬化感度を維持することが好ましい。本発明のインク組成物における着色剤の含有量は、インク組成物の使用目的により適宜選択されるが、インク物性、着色性を考慮すれば、一般的には、インク組成物全体の質量に対して、0.5~10重量であることが好ましく、1~8重量であることがより好ましい。なお、本発明のインク組成物が、酸化チタン等の白色顔料を着色剤とする白色インク組成物である場合における着色剤の含有量は、隠蔽性を確保するために、インク組成物全体の重量に対して、5~30重量であることが好ましく、10~25重量であることがより好ましい。<他の重合性化合物モノマー>本発明のインク組成物には、他の重合性化合物を含むことも可能である。本発明に併用可能な他の重合性化合物としては、前記した本発明の特定のメタアクリル酸エステル化合物、アミド化合物以外の重合性化合物反応性モノマーを適用できる。かかる重合性化合物としてはラジカル重合性化合物又はカチオン重合性化合物、アニオン重合性化合物が挙げられる。本発明において併用しうるラジカル重合性化合物としては、ラジカル重合可能なエチレン性不飽和結合を有する化合物であり、分子中にラジカル重合可能なエチレン性不飽和結合を少なくとも1つ有する化合物であればどのようなものでもよく、モノマー、オリゴマー、ポリマー等の化学形態を持つものが含まれる。併用するラジカル重合性化合物は1種のみ用いてもよく、また目的とする特性を向上するために任意の比率で2種以上を併用してもよい。ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸、それらの塩および、これらから誘導される化合物、エチレン性不飽和基を有する無水物、アクリロニトリル、スチレン、更に種々の不飽和ポリエステル、不飽和ポリエーテル、不飽和ポリアミド、不飽和ウレタン等のラジカル重合性化合物が挙げられる。具体的には、2-ヒドロキシエチルアクリレート、ブトキシエチルアクリレート、カルビトールアクリレート、シクロヘキシルアクリレート、テトラヒドロフルフリルアクリレート、ベンジルアクリレート、ビス4-アクリロキシポリエトキシフェニルプロパン、ネオペンチルグリコールジアクリレート、エトキシ化ネオペンチルグリコールジアクリレート、プロポキシ化ネオペンチルグリコールジアクリレート、1,6-ヘキサンジオールジアクリレート、エチレングリコールジアクリレート、ジエチレングリコールジアクリレート、トリエチレングリコールジアクリレート、テトラエチレングリコールジアクリレート、ポリエチレングリコールジアクリレート、プロピレングリコールジアクリレート、ジプロピレングリコールジアクリレート、トリプロピレングリコールジアクリレート、テトラプロピレングリコールジアクリレート、ポリプロピレングリコールジアクリレート、ペンタエリスリトールトリアクリレート、ペンタエリスリトールテトラアクリレート、ジペンタエリスリトールテトラアクリレート、トリメチロールプロパントリアクリレート、テトラメチロールメタンテトラアクリレート、オリゴエステルアクリレート、N-メチロールアクリルアミド、ジアセトンアクリルアミド、エポキシアクリレート等のアクリル酸誘導体、メチルメタクリレート、n-ブチルメタクリレート、アリルメタクリレート、グリシジルメタクリレート、ベンジルメタクリレート、ジメチルアミノメチルメタクリレート、1,6-ヘキサンジオールジメタクリレート、エチレングリコールジメタクリレート、トリエチレングリコールジメタクリレート、ポリエチレングリコールジメタクリレート、ポリプロピレングリコールジメタクリレート、トリメチロールエタントリメタクリレート、トリメチロールプロパントリメタクリレート、2,2-ビス4-メタクリロキシポリエトキシフェニルプロパン等のメタクリル誘導体、2-ヒドロキシエチルアクリルアミド、アクリロイルモルホリンなどのアクリルアミド誘導体、その他、アリルグリシジルエーテル、ジアリルフタレート、トリアリルトリメリテート等のアリル化合物の誘導体が挙げられ、具体的には、光応用技術材料事典2006年光応用技術材料事典編集員会株式会社産業技術サービスセンターの本文及び光反応材料データ編をはじめとする資料等に記載されている市販品もしくは公知の反応性モノマー、オリゴマー、ポリマーを用いることができる。更に、ラジカル重合性化合物として、ビニルエーテル化合物を用いることも好ましい。好適に用いられるビニルエーテル化合物としては、例えば、エチレングリコールジビニルエーテル、エチレングリコールモノビニルエーテル、ジエチレングリコールジビニルエーテル、トリエチレングリコールモノビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、ヒドロキシエチルモノビニルエーテル、ヒドロキシノニルモノビニルエーテル、トリメチロールプロパントリビニルエーテル等のジ又はトリビニルエーテル化合物、エチルビニルエーテル、n-ブチルビニルエーテル、イソブチルビニルエーテル、オクタデシルビニルエーテル、シクロヘキシルビニルエーテル、ヒドロキシブチルビニルエーテル、2-エチルヘキシルビニルエーテル、シクロヘキサンジメタノールモノビニルエーテル、n-プロピルビニルエーテル、イソプロピルビニルエーテル、イソプロペニルエーテル-O-プロピレンカーボネート、ドデシルビニルエーテル、ジエチレングリコールモノビニルエーテル、オクタデシルビニルエーテル等のモノビニルエーテル化合物等が挙げられる。ビニルエーテル化合物は、1種を単独で使用してもよく、2種以上を適宜組み合わせて使用してもよい。本発明において併用できる他の重合性化合物としては、メタアクリル系モノマー或いはプレポリマー、エポキシ系モノマー或いはプレポリマー、ウレタン系モノマー或いはプレポリマー等のメタアクリル酸エステル以下、適宜、アクリレート化合物と称するも挙げることができる。具体的には、2-エチルヘキシル-ジグリコールアクリレート、2-ヒドロキシ-3-フェノキシプロピルアクリレート、2-ヒドロキシブチルアクリレート、ヒドロキシピバリン酸ネオペンチルグリコールジアクリレート、2-アクリロイロキシエチルフタル酸、メトキシ-ポリエチレングリコールアクリレート、テトラメチロールメタントリアクリレート、2-アクリロイロキシエチル-2-ヒドロキシエチルフタル酸、ジメチロールトリシクロデカンジアクリレート、エトキシ化フェニルアクリレート、2-アクリロイロキシエチルコハク酸、ノニルフェノールエチレンオキシド付加物アクリレート、変性グリセリントリアクリレート、ビスフェノールAジグリシジルエーテルアクリル酸付加物、変性ビスフェノールAジアクリレート、フェノキシ-ポリエチレングリコールアクリレート、2-アクリロイロキシエチルヘキサヒドロフタル酸、ビスフェノールAのプロピレンオキシド付加物ジアクリレート、ビスフェノールAのエチレンオキシド付加物ジアクリレート、ジペンタエリスリトールヘキサアクリレート、ペンタエリスリトールトリアクリレートトリレンジイソシアナートウレタンプレポリマー、ラクトン変性可撓性アクリレート、ブトキシエチルアクリレート、プロピレングリコールジグリシジルエーテルアクリル酸付加物、ペンタエリスリトールトリアクリレートヘキサメチレンジイソシアナートウレタンプレポリマー、2-ヒドロキシエチルアクリレート、メトキシジプロピレングリコールアクリレート、ジトリメチロールプロパンテトラアクリレート、ペンタエリスリトールトリアクリレートヘキサメチレンジイソシアナートウレタンプレポリマー、ステアリルアクリレート、イソアミルアクリレート、イソミリスチルアクリレート、イソステアリルアクリレート、ラクトン変性アクリレート等が挙げられる。尚、本発明における重合開始剤と重合性化合物の選択に関しては、種々の目的に応じて、ラジカル重合性化合物とラジカル重合開始剤との組み合わせの以外にも、下記に示すようなカチオン重合性化合物とカチオン重合開始剤とを併用した、ラジカルカチオンのハイブリッド型硬化インク組成物や、アニオン重合性化合物とアニオン重合開始剤とを併用したラジカルアニオンハイブリッド型硬化インク組成物としてもよい。本発明に用いうるカチオン重合性化合物としては、光酸発生剤から発生する酸により重合反応を開始し、硬化する化合物であれば特に制限はなく、光カチオン重合性モノマーとして知られる各種公知のカチオン重合性のモノマーを使用することができる。カチオン重合性モノマーとしては、例えば、前記光応用技術事典などに記載されている各種エポキシ化合物、ビニルエーテル化合物、オキセタン化合物などが挙げられる。また、上記のカチオン重合性化合物と併用するカチオン重合開始剤光酸発生剤としても従来より公知の各種材料を用いることができ、好適なカチオン重合開始剤の例を以下に挙げる。ジアゾニウム、アンモニウム、ヨードニウム、スルホニウム、ホスホニウムなどの芳香族オニウム化合物のBC6F54、PF6、AsF6、SbF6、CF3SO3塩を挙げることができる。また、スルホン酸を発生するスルホン化物を挙げることができる。第3に、ハロゲン化水素を光発生するハロゲン化物も用いることができる。第4に、鉄アレン錯体を挙げることができる。上記のカチオン重合開始剤は単独で用いてもよいし、2種以上を併用してもよい。本発明に用いるアニオン重合性化合物としては、各種エポキシ化合物、ラクトン化合物、アクリル化合物、メタクリル化合物などを挙げることができるが、中でも、前記ラジカル重合性化合物として例示されたアクリル系化合物、メタクリル系化合物が好ましい。また、アニオン重合開始剤としては、いわゆる、光塩基発生剤を挙げることができ、オルトニトロベンジルカルバメート誘導体、オルトアシルオキシル誘導体、オルトカルバモイルオキシムアミジン誘導体などを挙げることができる。<増感剤>本発明のインク組成物には、前記重合開始剤の活性光線照射による分解を促進させるために増感剤を添加することができる。増感剤は、特定の活性放射線を吸収して電子励起状態となる。電子励起状態となった増感剤は、重合開始剤と接触して、電子移動、エネルギー移動、発熱などの作用を生じることで、重合開始剤の化学変化分解、ラジカル、酸あるいは塩基の生成を促進させるものである。増感剤としては、増感色素が好ましい。増感剤は、インク組成物に使用される重合開始剤に開始種を発生させる活性エネルギー線の波長に応じた化合物を使用すればよい。好ましい増感色素の例としては、以下の化合物類があり、350nmから450nm域に吸収波長を有するものを挙げることができる。多核芳香族類例えば、ピレン、ペリレン、トリフェニレン、キサンテン類例えば、フルオレッセイン、エオシン、エリスロシン、ローダミンB、ローズベンガル、シアニン類例えばチアカルボシアニン、オキサカルボシアニン、メロシアニン類例えば、メロシアニン、カルボメロシアニン、チアジン類例えば、チオニン、メチレンブルー、トルイジンブルー、アクリジン類例えば、アクリジンオレンジ、クロロフラビン、アクリフラビン、アントラキノン類例えば、アントラキノン、スクアリウム類例えば、スクアリウム、クマリン類例えば、7-ジエチルアミノ-4-メチルクマリン、等が挙げられる。<共増感剤>本発明のインク組成物は、共増感剤を含有することもできる。本発明において共増感剤は、増感色素の活性放射線に対する感度を一層向上させる、或いは酸素による重合性化合物の重合阻害を抑制する等の作用を有する。共増感剤の例としては、アミン類トリエタノールアミン、p-ジメチルアミノ安息香酸エチルエステル、p-ホルミルジメチルアニリン、p-メチルチオジメチルアニリン等のアミン系化合物、2-メルカプトベンゾチアゾール、2-メルカプトベンゾオキサゾール、2-メルカプトベンゾイミダゾール、2-メルカプト-43H-キナゾリン、β-メルカプトナフタレン等のチオール及びスルフィド類を挙げることができるが、これらに限定されるものではない。その他の成分本発明のインク組成物には、必要に応じて、例えば、重合禁止剤、溶剤等のような、その他の成分を添加することができる。重合禁止剤は、インク組成物の保存性保管安定性を高める観点から添加することができる。また、本発明のインク組成物は、必要に応じて加熱、低粘度化して吐出することができ、その場合の熱重合によるヘッド詰まりを防ぐためにも、重合禁止剤を添加することが好ましい。重合禁止剤は、本発明のインク組成物全量に対し、200~20,000ppm添加することが好ましく、具体的には、ハイドロキノン、ベンゾキノン、p-メトキシフェノール、TEMPO、TEMPOL、クペロンAl等を挙げることができる。本発明のインク組成物が活性エネルギー線硬化型インク組成物であることから溶剤を含まないことが好ましいが、硬化後のインクとメディアとの接着性等の特性を向上させる目的で、インク組成物の硬化速度等に影響がない場合に限り、所定の溶剤を含めることも可能である。その場合の溶剤としては、有機溶剤、水が使用できる。添加する場合の有機溶剤の量は、本発明のインク組成物全体の質量に対し、例えば、0.1~5質量、好ましくは0.1~3質量の範囲である。その他、必要に応じて、公知の化合物を本発明のインク組成物に添加することができる。具体的には界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類等を適宜選択して添加することができる。また、ポリオレフィンやPET等に対する接着性を改善するために、重合阻害のない粘着付与剤タッキファイヤーを含有させることも可能である。次に本発明のインク組成物の好ましい物性について説明する。本発明のインク組成物は、インクジェット装置における吐出性を考慮し、吐出時の粘度が、好ましくは7~30mPasであり、より好ましくは7~25mPasである。また、必要においてインクを加熱することができ、その際の加熱温度によってインクの粘度を適切な範囲にコントロールすることも可能である。以下実施例により本発明のインクジェット記録用インク組成物について更に具体的に説明するが、本発明はこれら実施例における形態に限定されるものではない。尚、以下の実施例においては、特に断りのない限り、部はすべて重量部を示す。尚、以下の実施例において調製したインク組成物は、本発明で用いる重合性化合物モノマーの効果をより明確にするため、着色剤をはじめとする各種添加成分を含まない組成とした。合成例1;化合物B-1の合成DL-リンゴ酸1.34g,10mmolと2-ヒドロキシエチルアクリレート2.55g,22mmolを脱水トルエン70mlに加えて室温下で攪拌した。塩化ハフニウムTHF錯体HfCl4THF20.19g,0.4mmolを加えて、更に室温下で攪拌した。DeanStark脱水装置を取り付けて、反応混合物を12時間加熱還流した。反応混合物を室温下で冷却し、不溶物を濾別し、得られた濾液を硫酸ナトリウムで乾燥した後、減圧下で濃縮して油状物1.2gを得た。この油状物をカラムクロマトグラフィーWakosilC300150gによって精製することで、無色油状物1.0g得た。収率は、約30。1H-NMRCDCl3δ2.82-2.94m,2H,4.34-4.38m,4H,4.38-4.42m,2H,4.43-4.48m,2H,4.51-4.55m,1H,5.86-5.90dd,J=10.3Hz,1H,6.10-6.18m,1H,6.41-6.47dd,J=17.2Hz,1HIRNaCl3484,3360,2923,1728,1634,1411,1277,1187,1108,1076,985,810cm-1合成例2;化合物D-1の合成1,3-ビス2-ヒドロキシエチルスルホニル-2-プロパノール2.76g,10mmolを脱水ジクロロメタン70ml中に加えた懸濁液にトリエチルアミン2.63g,26mmolを加え、氷浴中で冷却した。アクリル酸クロリド2.00g,22mmolをゆっくりと滴下し、冷却化で1時間攪拌し、次いで室温下で4時間攪拌した。反応混合物を濾過して得られた濾液を水、飽和炭酸水素ナトリウム水溶液、飽和塩化ナトリウム水溶液で順次洗浄した後に硫酸ナトリウムで乾燥し、減圧下で濃縮することで、粗生成物黄色油状物を3.0g得た。この油状物をカラムクロマトグラフィーWakosilC300270gによって精製することで、無色油状物1.5g得た。収率は、約40。1HNMRCDCl3δ3.3-3.4dd,2H,3.4-3.5m,2H,3.5-3.7m,4H,4.55-4.7m,4H,4.85-4.95br,1H,5.9-5.95dd,2H,6.1-6.2m,2H,6.4-6.5dd,2HIRNaCl3485,2990,2937,1728,1635,1620,1456,1411,1296,1188,1128,1072,986,809cm-1<1HNMR測定>JEOL製1HNMR500MHzを用いて測定を実施した。<IR測定>PERKINELMER製FT-IRSpectrumGXを用いて測定を実施した。重合性モノマー化合物合成例1の化合物を950mg、重合開始剤2-メチル-1-4-メチルチオフェニル-2-モルフォリノプロパン-1-オンチバジャパン製IRGACURE-907を50mgの比率で混合したものをマグネティックスターラーで混合して評価用試料を調製した。調製した試料を後述するPhoto-DSCを用いて光重重合反応性の評価を行った。また、調製したインク組成物の臭気評価を行った。重合性モノマー化合物として前記合成実施例2の化合物を用いた以外は実施例1と同様にして評価を行った。比較例1重合性モノマー化合物として2-フェノキシエチルアクリレートを用いた以外は実施例1と同様にして評価を行った。<光反応性評価>SII製DSC-7020とHAYASHIWATCH-WORKS製スポット光源LA-410UVを組合わせた測定装置以下、Photo-DSCと記すを用いて、重合性モノマーと重合開始剤を含む組成物の反応性評価を実施した。尚、照射する光は、波長365nmの光を用い、その光量は、200mW/cm2である。光照射後に進行する重合反応にともなう発熱をDSCにて測定し、この試料反応終了に対して同様の測定を行い、両者の差をとることによって、正味の発熱特性を測定する。この発熱特性において、最大発熱量に到達するまでの時間によって反応の速さを比較することができる。<臭気評価>調製したインク組成物の臭いをかいだときの不快感を評価○:臭いをほとんど感じず不快ではない×:特有の悪臭により不快感を感じる表1より明らかなように、実施例記載のインク組成物は、反応性に優れるとともに、不快な臭気が改善されていることがわかる。"